(57)【特許請求の範囲】
【請求項１】
熱延鋼板の製造ラインにおいて用いられる冷却設備であって、
軸心間距離が３００〜４５０ｍｍであるテーブルローラーの１つまたは複数個おきの直上に設置された水切りロールと、該水切りロールの間に設置され、流量密度１．５〜４．０ｍ3／ｍ2・ｍｉｎの棒状冷却水を、鋼板上面から３０〜１２０ｍｍの位置より鋼板上面に供給する上面冷却ヘッダと、前記テーブルローラーの下方に設置され、流量密度２．０〜６．０ｍ3／ｍ2・ｍｉｎの棒状冷却水、膜状冷却水、または噴霧状冷却水を鋼板下面に供給する下面冷却ヘッダとを備えていて、
上面冷却ヘッダと、該上面冷却ヘッダの入側と出側にそれぞれ位置する水切りロールと、該２本の水切りロールの間に位置する下面冷却ヘッダとで１個の冷却ユニットが構成されているとともに、複数の冷却ユニットの水切りロールと上面冷却ヘッダを連結して一緒に昇降させる昇降装置を備えていることを特徴とする熱延鋼板の冷却設備。
【請求項２】
前記昇降装置は、水切りロールと上面冷却ヘッダの下端がテーブルローラーの上端位置より１．０〜１．７ｍの高さまで上昇することができることを特徴とする請求項１に記載の熱延鋼板の冷却設備。
【請求項３】
前記冷却ユニットは、水切りロールの軸心間距離が６００ｍｍ以上５４００ｍｍ以下であり、仕上圧延機の出側５〜２０ｍの位置より複数設置され、それら複数の冷却ユニットによる総冷却長が５ｍ以上３０ｍ以下になっていることを特徴とする請求項１または２に記載の熱延鋼板の冷却設備。
【請求項４】
熱延鋼板の製造ラインにおいて用いられる冷却方法であって、
軸心間距離が３００〜４５０ｍｍであるテーブルローラーの１つまたは複数個おきの直上に水切りロールを設置し、その水切りロールの間に、流量密度１．５〜４．０ｍ3／ｍ2・ｍｉｎの棒状冷却水を、鋼板上面から３０〜１２０ｍｍの位置より鋼板上面に供給する上面冷却ヘッダを設置するとともに、前記テーブルローラーの下方に、流量密度２．０〜６．０ｍ3／ｍ2・ｍｉｎの棒状冷却水、膜状冷却水、または噴霧状冷却水を鋼板下面に供給する下面冷却ヘッダを設置して、
上面冷却ヘッダと、該上面冷却ヘッダの入側と出側にそれぞれ位置する水切りロールと、該２本の水切りロールの間に位置する下面冷却ヘッダとで１個の冷却ユニットを構成するとともに、複数の冷却ユニットの水切りロールと上面冷却ヘッダを連結して一緒に昇降させる昇降装置を設置することを特徴とする熱延鋼板の冷却方法。
【請求項５】
前記昇降装置は、水切りロールと上面冷却ヘッダの下端をテーブルローラーの上端位置より１．０〜１．７ｍの高さまで上昇させることができることを特徴とする請求項４に記載の熱延鋼板の冷却方法。
【請求項６】
前記冷却ユニットは、水切りロールの軸心間距離を６００ｍｍ以上５４００ｍｍ以下とし、仕上圧延機の出側５〜２０ｍの位置より複数設置して、それら複数の冷却ユニットによる総冷却長を５ｍ以上３０ｍ以下にすることを特徴とする請求項４または５に記載の熱延鋼板の冷却方法。
【発明の詳細な説明】
【技術分野】
【０００１】
この発明は、熱延鋼板の冷却設備および冷却方法に関するものである。
【背景技術】
【０００２】
熱間圧延によって薄鋼板を製造するライン（熱延鋼板製造ライン）では、通常、図１に示すように、加熱炉１１から抽出されたスラブを粗圧延機１２と仕上圧延機１３で熱間圧延して薄鋼板（熱延鋼板）にした後、ランアウトテーブルに設置されているランアウト冷却設備１４によって水冷または空冷を行って組織を制御してから、巻き取り機１５でコイル状に巻き取っている。
【０００３】
このうち、板厚が比較的厚い（例えば板厚が８ｍｍ以上）ものには、電縫管やスパイラル鋼管の素材としての用途があり、水冷によって比較的低い温度（例えば４５０〜５５０℃程度）に急速に冷却すると、細かなフェライト組織やベイナイト組織が得られ、高い強度や高い靭性を確保できることが知られている。
【０００４】
そのような水冷によって熱延鋼板の急速な冷却を行う技術として、大量の棒状冷却水を供給して熱延鋼板を冷却する技術があり、例えば特許文献１に記載されている。これは、冷却ノズル（円管ノズル）を熱延鋼板の上面および下面に対して非常に近い位置に近づけて、棒状冷却水を高速で噴射するものであり、非常に高い冷却速度を確保でき、材料特性にすぐれた製品（薄鋼板）を製造できるとされている。
【０００５】
その際に、熱延鋼板の上面に供給した冷却水は熱延鋼板の上面に滞留して水膜（滞留水）を形成するが、その滞留水が他の冷却ゾーンに流れ出ると、冷却むらが生じるので、特許文献１等においては、水切りロールを設けて冷却水を冷却ゾーン内に留めるようにしている。
【先行技術文献】
【特許文献】
【０００６】
【特許文献１】特開２００２−２３９６２３号公報
【発明の概要】
【発明が解決しようとする課題】
【０００７】
しかしながら、特許文献１等に記載されている従来の技術は、冷却能力や操業安定性の確保の点で以下のような問題がある。
【０００８】
一般に、熱延鋼板製造ラインのランアウトテーブルに配置されているテーブルローラーのピッチ（軸心間距離）は３００〜４５０ｍｍ程度であり、隣り合うテーブルローラー間の間隔は１００ｍｍ以下であることが多い。
【０００９】
これに対して、ランアウト冷却設備において、図４に示すように、狭い間隔で配置されているテーブルローラー２０のそれぞれの直上に水切りロール２４を配置した場合、そのような狭い間隔で配置された水切りロール２４間に上面冷却ヘッダ２１を設置することになり、上面冷却ヘッダ２１のサイズ（鋼板搬送方向の長さ）が小さくなってしまう。上面冷却ヘッダ２１のサイズが小さいと、当然冷却水供給用配管も小さくなって冷却水供給時の圧力損失も大きくなるので、大量の冷却水を供給できなくなる。
【００１０】
ちなみに、下面冷却ヘッダ３１は、テーブルローラー２０の下方に設置することができるので比較的大きなサイズにすることができる。
【００１１】
上面冷却ヘッダのサイズ（大きさ）をある程度確保するために、特許文献１ではテーブルローラーの間隔を拡げているが、テーブルローラーの間隔が広くなると、その間にエプロンなどの熱延鋼板の通板が円滑に行われるようなガイドを設けたとしても、通板安定性が大きく損なわれるという問題がある。特に、板厚が１．６ｍｍ以下の薄鋼板を製造する場合には通板トラブル（搬送トラブル）が生じる危険性が極めて高く、操業安定性を確保できなくなる。
【００１２】
本発明は、上記のような事情に鑑みてなされたものであり、熱延鋼板の上面および下面に大量の冷却水を供給する場合において、搬送トラブルの危険性が低く、安定して操業することができる熱延鋼板の冷却設備および冷却方法を提供することを目的としている。
【課題を解決するための手段】
【００１３】
上記課題を解決するために、本発明は以下の特徴を有する。
【００１４】
［１］熱延鋼板の製造ラインにおいて用いられる冷却設備であって、
軸心間距離が３００〜４５０ｍｍであるテーブルローラーの１つまたは複数個おきの直上に設置された水切りロールと、該水切りロールの間に設置され、流量密度１．５〜４．０ｍ3／ｍ2・ｍｉｎの棒状冷却水を、鋼板上面から３０〜１２０ｍｍの位置より鋼板上面に供給する上面冷却ヘッダと、
前記テーブルローラーの下方に設置され、流量密度２．０〜６．０ｍ3／ｍ2・ｍｉｎの棒状冷却水、膜状冷却水、または噴霧状冷却水を鋼板下面に供給する下面冷却ヘッダとを備えていることを特徴とする熱延鋼板の冷却設備。
【００１５】
［２］水切りロールと上面冷却ヘッダの下端がテーブルローラーの上端位置より１．０〜１．７ｍの高さまで上昇することができる昇降装置を有していることを特徴とする前記［１］に記載の熱延鋼板の冷却設備。
【００１６】
［３］水切りロールの軸心間距離が６００ｍｍ以上５４００ｍｍ以下であり、その水切りロールの間に位置する上面冷却ヘッダと下面冷却ヘッダとで構成される冷却ユニットが、仕上圧延機の出側５〜２０ｍの位置より複数設置され、それら複数の冷却ユニットによる総冷却長が５ｍ以上３０ｍ以下になっていることを特徴とする前記［１］または［２］に記載の熱延鋼板の冷却設備。
【００１７】
［４］熱延鋼板の製造ラインにおいて用いられる冷却方法であって、
軸心間距離が３００〜４５０ｍｍであるテーブルローラーの１つまたは複数個おきの直上に水切りロールを設置し、その水切りロールの間に、流量密度１．５〜４．０ｍ3／ｍ2・ｍｉｎの棒状冷却水を、鋼板上面から３０〜１２０ｍｍの位置より鋼板上面に供給する上面冷却ヘッダを設置するとともに、
前記テーブルローラーの下方に、流量密度２．０〜６．０ｍ3／ｍ2・ｍｉｎの棒状冷却水、膜状冷却水、または噴霧状冷却水を鋼板下面に供給する下面冷却ヘッダを設置することを特徴とする熱延鋼板の冷却方法。
【００１８】
［５］水切りロールと上面冷却ヘッダの下端をテーブルローラーの上端位置より１．０〜１．７ｍの高さまで上昇させることができる昇降装置を設置することを特徴とする前記［４］に記載の熱延鋼板の冷却方法。
【００１９】
［６］水切りロールの軸心間距離を６００ｍｍ以上５４００ｍｍ以下とし、その水切りロールの間に位置する上面冷却ヘッダと下面冷却ヘッダとで構成される冷却ユニットを、仕上圧延機の出側５〜２０ｍの位置より複数設置して、それら複数の冷却ユニットによる総冷却長を５ｍ以上３０ｍ以下にすることを特徴とする前記［４］または［５］に記載の熱延鋼板の冷却方法。
【発明の効果】
【００２０】
本発明においては、熱延鋼板の上面および下面に大量の冷却水を供給するに際して、テーブルローラーの１つまたは複数個おきの直上に水切りロールを設置することによって、その水切りロールの間に設置される上面冷却ヘッダのサイズを確保するようにしているので、特許文献１のように、テーブルローラーの間隔を拡げることで上面冷却ヘッダのサイズを確保するのに比べて、搬送トラブルの危険性が低く、安定して操業することができる。その結果、熱延鋼板に適切に高い冷却速度を与えて、高強度、高靭性をもつ品質の高い製品を製造することができる。
【図面の簡単な説明】
【００２１】
【図１】熱延鋼板の製造ラインを示す図である。
【図２】本発明の一実施形態を示す図である。
【図３】本発明の一実施形態を示す図である。
【図４】従来技術を示す図である。
【発明を実施するための形態】
【００２２】
本発明の一実施形態を図面に基づいて説明する。
【００２３】
まず、この実施形態において対象とする熱延鋼板製造ラインは、前述の図１に示した製造ラインであり、加熱炉１１から抽出されたスラブを粗圧延機１２と仕上圧延機１３で熱間圧延して薄鋼板（熱延鋼板）にした後、ランアウトテーブルに設置されているランアウト冷却設備１４によって水冷または空冷を行って組織を制御してから、巻き取り機１５でコイル状に巻き取っている。
【００２４】
そして、この実施形態においては、ランアウト冷却設備１４が図２に示すような構成となっている。
【００２５】
すなわち、図２に示すように、ランアウト冷却設備１４は、軸心間距離が３００〜４５０ｍｍであるテーブルローラー２０の１個おきの直上に設置された水切りロール２４と、その水切りロール２４の間に設置され、円管ノズル２２から流量密度１．５〜４．０ｍ3／ｍ2・ｍｉｎの棒状冷却水を、鋼板１０の上面から３０〜１２０ｍｍの位置より鋼板１０の上面に供給する上面冷却ヘッダ２１と、テーブルローラー２０の下方に設置され、スプレーノズル３２から流量密度２．０〜６．０ｍ3／ｍ2・ｍｉｎの噴霧状冷却水を鋼板１０の下面に供給する下面冷却ヘッダ３１とを備えている。
【００２６】
なお、図２中の２７は鋼板１０の上面に滞留した滞留水膜、２８は円管ノズル２２を防護するための防護板である。
【００２７】
このようにして、この実施形態においては、熱延鋼板１０の上面および下面に大量の冷却水（上面に流量密度１．５〜４．０ｍ3／ｍ2・ｍｉｎの棒状冷却水、下面に流量密度２．０〜６．０ｍ3／ｍ2・ｍｉｎの噴霧状冷却水）を供給するに際して、テーブルローラー２０の１個おきの直上に水切りロール２４を設置することによって、その水切りロール２４の間に設置される上面冷却ヘッダ２１のサイズを大きくするようにしているので、特許文献１のように、テーブルローラー２０の間隔を拡げることで上面冷却ヘッダ２１のサイズを大きくするのに比べて、搬送トラブルの危険性が低く、安定して操業することができる。
【００２８】
そして、上面冷却ヘッダ２１のサイズを大きくすることができることによって、上面冷却ヘッダ２１への冷却水供給用配管も大きくすることができ、冷却水供給時の圧力損失が小さくなるので、大量の冷却水（流量密度１．５〜４．０ｍ3／ｍ2・ｍｉｎの棒状冷却水）を熱延鋼板１０の上面に安定して供給することができる。
【００２９】
なお、図２では、テーブルローラー２０の１個おきの直上に水切りロール２４を設置するようにしているが、テーブルローラー２０の複数個おきの直上に水切りロール２４を設置するようにしてもよい。
【００３０】
一方、下面冷却ヘッダ３１は、テーブルローラー２０の下方に設置しているので、比較的大きなサイズにすることができ、大量の冷却水（下面に流量密度２．０〜６．０ｍ3／ｍ2・ｍｉｎの噴霧状冷却水）を熱延鋼板１０の下面に安定して供給することができる。
【００３１】
これによって、鋼板１０の板厚が厚くても、高い冷却速度が得られ、高強度、高靭性の材質を作りこむことができる。
【００３２】
ここで、上面冷却ヘッダ２１（円管ノズル２２）から流量密度１．５〜４．０ｍ3／ｍ2・ｍｉｎの棒状冷却水を鋼板１０の上面に供給するようにしているのは、流量密度が１．５ｍ3／ｍ2・ｍｉｎ未満であると、鋼板１０の板厚が厚い時の冷却速度が十分でなく、高強度、高靭性の材質を作りこむことができなくなるからであり、一方、流量密度が４．０ｍ3／ｍ2・ｍｉｎを超えると、鋼板１０上に滞留する冷却水（滞留水膜）２７の排水がスムーズにいかなくなり、温度むらが発生するなどの問題が生じるとともに、設備コストも膨大となるからである。
【００３３】
また、下面冷却ヘッダ３１（スプレーノズル３２）から流量密度２．０〜６．０ｍ3／ｍ2・ｍｉｎの噴霧状冷却水を鋼板１０の下面に供給するようにしているのは、流量密度が２．０ｍ3／ｍ2・ｍｉｎ未満であると、鋼板１０の板厚が厚い時の冷却速度が十分でなく、高強度、高靭性の材質を作りこむことができなくなるからであり、流量密度が６．０ｍ3／ｍ2・ｍｉｎを超えると、テーブルローラー２０間での排水がスムーズにいかなくなり、温度むらが発生するなどの問題が生じるとともに、設備コストも膨大となるからである。
【００３４】
なお、鋼板１０の下面に供給する冷却水は、噴霧状冷却水に替えて、棒状冷却水や膜状冷却水であってもよく、公知の技術を用いてよい。
【００３５】
そして、上面冷却ヘッダ２１と下面冷却ヘッダ３１を１組として構成される冷却ユニット毎に注水のオンオフを制御すれば、上面と下面を均等に冷却することができる。その際、下面冷却ヘッダ３１からの冷却水の流量密度を上面冷却ヘッダ２１からの冷却水の流量密度の１．３〜２．０倍とすればよい。
【００３６】
そして、上記に加えて、この実施形態においては、水切りロール２４と上面冷却ヘッダ２１が昇降装置（図示せず）によって上下に移動することができるようになっている。
【００３７】
板厚が厚い鋼板を冷却する時や、高い冷却速度を得て高張力鋼板を製造する時には、水切りロール２４と上面冷却ヘッダ２１を下降させて鋼板１０に近い位置で棒状冷却水を噴射すればよい。
【００３８】
一方、鋼板１０の板厚が薄い場合や、特に高い冷却速度を必要としない場合には、水切りロール２４と上面冷却ヘッダ２１を、その下端がテーブルローラー２０の上端から１．０〜１．７ｍの高さ（熱延鋼板の上面冷却ヘッダが設置される一般的な位置）になる位置まで上げて使用すれば、通板安定性が高いので、搬送のトラブルを最小限におさえることができる。
【００３９】
ちなみに、水切りロール２４と上面冷却ヘッダ２１の下端の上昇位置がテーブルローラー２０の上端から１．０ｍの位置より低いと、板厚が薄い鋼板１０が搬送される時に、鋼板１０がばたついて先端部が上面冷却ヘッダ２１に衝突して、円管ノズル２２を破損するなどのトラブルを生じるのでよくない。また、水切りロール２４と上面冷却ヘッダ２１の下端の上昇位置がテーブルローラー２０の上端から１．７ｍの位置より高いと、それらの昇降のためのストロークが不必要に長くなって、設備コストの増大をまねくのでよくない。
【００４０】
なお、水切りロール２４と上面冷却ヘッダ２１を昇降させる際に、隣りあう昇降装置では設備の干渉ができてしまって、一部の上面冷却ヘッダ２１が空冷区間となってしまう可能性がある。空冷区間を短くし、水冷区間の比率をなるべく長くする方がよいので、図３（ａ）に下降した状態、図３（ｂ）に上昇した状態を示すように、隣接する複数個の上面冷却ヘッダ２１と水切りロール２４を架台２６と水切りロール支持部２５で連結して、ある程度の長さにまとめて昇降させることが望ましい。１つの昇降装置で昇降させる上面冷却ヘッダ２１の合計冷却長さを３０００〜５４００ｍｍ程度とするのが好適である。
【００４１】
そして、上面冷却ヘッダ２１と下面冷却ヘッダ３１を１組として構成される冷却ユニットの長さを最小にするのは、テーブルローラー２０の１個おきの直上に水切りロール２４を設置する場合である。この場合、１冷却ユニットあたりの温度降下が、例えば７℃程度となって、鋼板１０の冷却開始温度がばらついても、注水を行う冷却ユニットの数を増減することによって、冷却終了温度を例えば±１０℃以内に制御することができる。注水のオンオフを頻繁に行う場所、例えば、ランアウト冷却設備１４のうち、本発明に係る冷却設備が並んだ中での下流に位置する冷却ゾーンでは、このような構成にすればよい。
【００４２】
一方、テーブルローラー２０の複数個おきの直上に水切りロール２４を設置する場合は、１冷却ユニットあたりの温度降下が大きくなって細かな制御ができないが、上面冷却ヘッダ２１を設置するスペースに余裕ができるという利点がある。鋼板１０全長にわたって注水を行う場所、例えば、ランアウト冷却設備１４のうち、本発明に係る冷却設備が並んだ中での上流に位置する冷却ゾーンでは、このような構成にすることができる。
【００４３】
その際、冷却ユニットは、水切りロール２４の軸心距離を６００ｍｍ以上５４００ｍｍ以下として構成すればよい。テーブルローラー２０の軸心間距離が３００ｍｍで、その１個おきの直上に水切りロール２４を設置する場合が６００ｍｍと最も短い。一方、テーブルローラー２０の軸心間距離が４５０ｍｍで、その１１個おきの直上に水切りロール２４を設置する場合が５４００ｍｍと最も長い。冷却ユニットがこれ以上長くなると、上面冷却ヘッダ２１を昇降させるための昇降装置が非常に大きくなり、設備コストがかかるという問題が生じる。
【００４４】
そして、この実施形態に係るランアウト冷却設備１４を熱延鋼板製造ラインに適用するには、最上流の冷却ユニットの位置を仕上圧延機１３の出側５〜２０ｍとすることが肝要である。仕上圧延機１３に近すぎると、冷却開始前の温度を測定できない。仕上圧延機１３から遠すぎると、圧延から冷却開始までの時間が長くなりすぎて、この間に再結晶や回復、オーステナイト粒の成長などが進んで、その後の水冷による鋼板１０の強度アップの効果が得られなくなるおそれがある。
【００４５】
加えて、複数個設置する冷却ユニットの総冷却長は５〜３０ｍとすればよい。冷却ユニットの総冷却長は、主に、冷却の対象となる鋼板の厚み、搬送速度、冷却開始温度、冷却終了温度などによって決めればよい。例えば、対象材の板厚が最大１０ｍｍ程度であれば総冷却長は８ｍでもよいし、最大２５ｍｍ程度であれば総冷却長は３０ｍ必要となる。しかし、板厚が２５ｍｍよりも厚い高強度の熱延鋼板を製造するには、超大型の巻き取り機が必要となって現実的でないので、総冷却長を３０ｍより長くする必要はない。また、総冷却長が５ｍ未満である場合は、板厚が薄い鋼板（例えば板厚が７ｍｍ以下）しか冷やせなくなり、高強度、高靭性を必要とする電縫管やスパイラル鋼管の素材などの製造は限定的でしかできなくなる。
【実施例１】
【００４６】
本発明の実施例を以下に述べる。
【００４７】
この実施例では、前述の図１に示した熱延鋼板製造ラインを用いて熱延鋼板を製造した。すなわち、加熱炉１１から抽出されたスラブを粗圧延機１２と仕上圧延機１３で熱間圧延して熱延鋼板にした後、ランアウトテーブルに設置されているランアウト冷却設備１４によって冷却を行って組織を制御してから、巻き取り機１５でコイル状に巻き取った。
【００４８】
製造した製品の鋼種や寸法などは様々であったが、ここでは、板厚２０ｍｍで引張強度の目標が５９０ＭＰａ以上の高強度鋼板を製造することを目標にして、仕上圧延終了温度８００℃の鋼板１０を仕上出側速度２．２ｍ／ｓでランアウト冷却設備１４に搬送して５００℃まで冷却した場合について述べる。
【００４９】
なお、ランアウトテーブルのテーブルローラー２０の径は３４０ｍｍ、テーブルローラー２０の軸心間距離は４００ｍｍであった。
【００５０】
そして、従来例として、前述の図４に示したランアウト冷却設備を用いて鋼板１０の冷却を行った。その際、水切りロール２４の径は２００ｍｍであったので、水切りロール２４の軸心間距離（＝テーブルローラー２０の軸心間距離）である４００ｍｍから水切りロール径２４の径である２００ｍｍを差し引いた２００ｍｍが水切りロール２４間のスペースとなり、この２００ｍｍのスペースに設置した上面冷却ヘッダ２１のサイズ（鋼板搬送方向長さ）は１２０ｍｍであった。
【００５１】
その結果、従来例では、上面冷却ヘッダ２１に冷却水を供給する冷却水供給配管が非常に小さくなってしまい、上面冷却ヘッダ２１からの冷却水の流量密度は１．４ｍ3／ｍ2・ｍｉｎしか得られなかった。このため、板厚平均での冷却速度は１５℃／ｓにしかならず、製造された鋼板の引張強度は５４０ＭＰａしか得られなかった。
【００５２】
これに対して、本発明例として、前述の図２に示したランアウト冷却設備を用いて鋼板１０の冷却を行った。その際、水切りロール２４の径は２００ｍｍであったので、水切りロール２４の軸心間距離（＝テーブルローラー２０の軸心間距離×２）である８００ｍｍから水切りロール径２４の径である２００ｍｍを差し引いた６００ｍｍが水切りロール２４間のスペースとなり、この６００ｍｍのスペースに設置した上面冷却ヘッダ２１のサイズ（鋼板搬送方向長さ）は５２０ｍｍとなった。
【００５３】
その結果、本発明例では、上面冷却ヘッダ２１に冷却水を供給する冷却水供給配管を大きくすることができ、上面冷却ヘッダ２１からの冷却水の流量密度は４ｍ3／ｍ2・ｍｉｎとすることができた。これにより、板厚平均での冷却速度は５０℃／ｓが得られ、製造された鋼板の引張強度は６００ＭＰａが得られた。
【００５４】
なお、本発明例の場合、水冷を行わない冷却ゾーンでは、水切りロール２４と上面冷却ヘッダ２１をすべて昇降装置によって１．５ｍ上方に退避させたので、最も通板が難しいとされる板厚１．２ｍｍの鋼板を製造する場合でも、安定に通板させることができた。
【符号の説明】
【００５５】
１０  鋼板（熱延鋼板）
１１  加熱炉
１２  粗圧延機
１３  仕上圧延機
１４  ランアウト冷却設備
１５  巻き取り機
２０  テーブルローラー
２１  上面冷却ヘッダ
２２  円管ノズル
２４  水切りロール
２５  水切りロール支持部
２６  架台
２７  滞留水膜
２８  防護板
【図１】
0005556087.tif 000002
【図２】
0005556087.tif 000003
【図３】
0005556087.tif 000004
【図４】
0005556087.tif 000005